(57)【要約】【課題】本発明は、蓄光機能を有する装飾用の散布用蓄光チップの製造方法に関するものである。【解決手段】本発明は、合成樹脂組成物を主体とし、配合剤として、可塑剤、安定剤、蓄光顔料、充填剤、白色顔料を含有させて、透明層、蓄光顔料含有層、白色隠蔽層を押出又はカレンダーロールにより、シート状に形成し、これらシート層をラミネート加工・プレス加工により３層構造物に仕上げるか、或いは３層Ｔダイ押出法により、一度に３層構造物からなる積層シートに仕上げた後に、前記積層シートを、粉砕、分別、粒状、又は鱗片状のチップとし、床材又は標識用シート及び成形物、住宅関連部材、日用雑貨品等に散布出来るようにした蓄光機能を有する装飾用の散布用蓄光チップの製造方法を提供する。【選択図】図１
2008119884.tif 000002
【特許請求の範囲】
【請求項１】
合成樹脂組成物を主体とし、透明層、蓄光顔料含有層、白色隠蔽層を有する３層構造物からなる積層シートを形成し、該積層シートを破砕工程によって粉砕物を形成し、散布用蓄光チップとしたことを特徴とする散布用蓄光チップの製造方法。
【請求項２】
前記合成樹脂組成物は、配合剤として、可塑剤、安定剤、蓄光顔料、充填剤、白色顔料を含有させ、それぞれの層を押出又はカレンダーロールにより、シート化したものを、ラミネート加工・プレス加工により３層構造物に仕上げるか、或いは３層Ｔダイ押出法により、一度に３層構造物に仕上げた後に、前記３層構造物を、粉砕、分級、粒状、又は鱗片状のチップとしたことを特徴とする請求項１に記載の散布用蓄光チップの製造方法。
【請求項３】
前記合成樹脂組成物に使用する合成樹脂としては、塩化ビニール樹脂、ＰＥＴ（ポリエチレンテレフタレート）、ＥＶＡ（エチレンビニールアセテート）、ＰＥ（ポリエチレン）、ＰＰ（ポリプロピレン）、ＰＣ（ポリカーボネイト）、ＭＭＡ（メチルメタクリル）、ＰＡ（ポリアミド）からなる群の少なくとも１種類から選択されたものであることを特徴とする請求項１に記載の散布用蓄光チップの製造方法。
【請求項４】
前記蓄光顔料の含有量は合成樹脂組成物に対し、０.５〜６０重量％、好ましくは５〜４０重量％であることを特徴とする請求項１〜３のいずれか１つに記載の散布用蓄光チップの製造方法。
【発明の詳細な説明】
【技術分野】
【０００１】
この発明は、合成樹脂組成物を主体とし、透明層、蓄光顔料含有層、白色隠蔽層の３層構造物からなる積層シートを形成し、該積層シートを粉砕して得られる粉砕物からなるチップを用い、床材又は標識用シート及び成形物、住宅関連部材、日用雑貨品等の表面に蓄光機能を持たせた装飾用の散布用蓄光チップの製造方法に関するものである。
【背景技術】
【０００２】
従来、蓄光顔料含有の合成樹脂チップは、暗所に於ける表示機能を持たせていたが、蓄光顔料含有の樹脂チップ単層では、粉砕工程で粉砕機の刃による摩擦で黒く変色し、蓄光機能が充分に発揮できず、汚れ易いという問題があった。
【発明の開示】
【発明が解決しようとする課題】
【０００３】
これまで、蓄光顔料を含有する装飾用の散布用チップは、高価な蓄光顔料を含有した樹脂層を、床材又は標識用シート及び成形物、住宅関連部材、日用雑貨品等の全面に敷いたり貼ったりするよりは、コスト的に優位であり、またデザイン的にも自由度があるが、以下の解決すべき課題がある。
１）蓄光顔料を含有する樹脂組成物を粉砕し、整粒し、散布用チップを製造する時、蓄光顔料が非常に硬いため、摩擦により粉砕機の刃が摩耗して、チップに黒ずみが発生していた。
２）蓄光顔料を含有する樹脂組成物は、含有される蓄光顔料が粗いため、表面があれ、汚れ易いという問題点があった。
３）蓄光顔料を含有する樹脂組成物は、光を透過し易く、単体では、蓄光性能を充分に発揮出来ない。従って、樹脂組成物の蓄光性能を充分に発揮させるためには、蓄光顔料を含有する樹脂組成物層の下層に白色の光隠蔽層を設けてやる必要があった。
【０００４】
本発明は、上述の課題を解決するために開発されたもので、その目的とするところは、蓄光顔料含有の樹脂チップ製造時、粉砕機の刃との摩擦による黒ずみ防止、表面の汚れ防止、及び十分な表示（蓄光）機能を付与しながら、コスト的、デザイン的優位性を持たせることである。
【０００５】
又、粉砕工程に於ける黒ずみ現象を減少させたチップを散布することで、蓄光表示機能を充分に発揮・維持し、表面の透明層によって汚れにくい効能を有する床材又は標識用シート及び成形物、住宅関連部材、日用雑貨品等を提供できるようにした散布用蓄光チップの製造方法を提供することを目的とする。
【課題を解決するための手段】
【０００６】
請求項１の発明は、散布用蓄光チップの製造方法において、合成樹脂組成物を主体とし、透明層、蓄光顔料含有層、白色隠蔽層を有する３層構造物からなる積層シートを形成し、該積層シートを破砕工程によって粉砕物を形成し、散布用蓄光チップとしたことを特徴とする。
【０００７】
請求項２の発明は、請求項１に記載の散布用蓄光チップの製造方法において、合成樹脂組成物は、配合剤として、可塑剤、安定剤、蓄光顔料、充填剤、白色顔料を含有させ、それぞれの層を押出又はカレンダーロールにより、シート化したものを、ラミネート加工・プレス加工、又は３層Ｔダイ押出法により、一度に３層構造物に仕上げた後に、前記３層構造物を粉砕、分級し、粒状又は鱗片状のチップとすることを特徴とする。
【０００８】
請求項３の発明は、請求項１に記載の散布用蓄光チップの製造方法において、合成樹脂組成物に使用する合成樹脂としては、塩化ビニール樹脂、ＰＥＴ（ポリエチレンテレフタレート）、ＥＶＡ（エチレンビニールアセテート）、ＰＥ（ポリエチレン）、ＰＰ（ポリプロピレン）、ＰＣ（ポリカーボネイト）、ＭＭＡ（メチルメタクリル）、ＰＡ（ポリアミド）からなる群の少なくとも１種類から選択されたものであることを特徴とする。
【０００９】
請求項４の発明は、請求項１〜３のいずれか１つに記載の散布用蓄光チップの製造方法において、蓄光顔料の含有量は樹脂組成物に対し、０.５〜６０重量％、好ましくは５〜４０重量％であることを特徴とする。
【発明の効果】
【００１０】
本発明は、塩化ビニール樹脂等の各種合成樹脂を主体とした合成樹脂組成物を、透明層、蓄光顔料含有層、白色隠蔽層を有する３層構造物からなる積層シートを形成し、該積層シートを粉砕工程によって粉砕物を形成し、散布用蓄光チップとしたので、粉砕工程に於ける黒ずみ現象は極端に減少した。こうして製造され散布されたチップは、蓄光層が下部に白色隠蔽を持つため蓄光表示機能を充分に発揮・維持し、表面に透明層があるために汚れにくい効果を有する。
【発明を実施するための最良の形態】
【００１１】
以下、この発明を実施するための最良の形態について説明する。
本発明は、第１層を透明層、第２層を蓄光顔料含有層、第３層を白色隠蔽層となるように、前記第２層の蓄光顔料含有層が間にはさまれたサンドウィッチ構造物からなる積層シートを形成し、この３層構造物からなる積層シートを粉砕することで、粉砕機の刃は、蓄光顔料含有層に直接あたる確率が減り、黒ずみ現象はほとんど発生しない。また、粉砕されたものを散布すると、確率１／２で、透明層か、白色層が見えることになる。
【００１２】
更に、透明層が上にくると、蓄光顔料含有層の表面は透明層に覆われて汚れにくく、蓄光顔料含有層の下層には白色隠蔽層があるため、光を蓄光し易くなる。
更にまた、白色層が上にくると、白の粉砕チップの模様を形成するようになって、床材又は標識用シート及び成形物、住宅関連部材、日用雑貨品等に対して極めて良好な散布用蓄光チップとなる。
【００１３】
本発明は図１に示すように、塩化ビニール樹脂などからなる合成樹脂組成物を主体とした最上層の透明層１、中間層の蓄光顔料含有層２、最下層の白色隠蔽層３から成る３層構造物４を、３層Ｔダイ押出法、ラミネート法、又はプレス法にて、０.６ｍｍ〜１.５ｍｍの厚さ寸法、１０００〜２０００ｍｍの長さ寸法、５〜９００ｍｍの幅寸法の積層シート状の長尺巻きに成型したものを２ｍｍ〜３０ｍｍ程度の大きさに粉砕し、整粒・分別後、床材、標識用シート及び住宅関連部材、日用雑貨の成型物の表面に散布することにより、蓄光性のある粒状又は鱗片状の模様を形成する素材を製造する。
【００１４】
前記合成樹脂組成物として塩化ビニール樹脂組成物を用い、可塑剤を０〜６０重量％添加し、柔軟性の度合を調整し、安定剤は主体樹脂の耐熱性、加工性の付与を目的として、３〜５ 重量％添加する。
蓄光顔料は、暗所での表示機能付与の目的で、輝度、残光時間の要求度合により、２〜４０重量％を添加する。
白色層は、蓄光機能を増進させる目的で、つまり蓄光顔料含有層を透過した光を止める隠蔽層としての機能と、表面に出た時の白色層模様の形成を目的に白色に着色するものである。
【００１５】
また、前記合成樹脂組成物に使用した塩化ビニール樹脂以外の合成樹脂として、ＰＥＴ（ポリエチレンテレフタレート）、ＥＶＡ（エチレンビニールアセテート）、ＰＥ（ポリエチレン）、ＰＰ（ポリプロピレン）、ＰＣ（ポリカーボネイト）、ＭＭＡ（メチルメタクリル）、ＰＡ（ポリアミド）からなる群の少なくとも１種類から選択された樹脂を使用し、前述した３層構造物を２ｍｍ〜３０ｍｍに粉砕、整粒、分別した後に、床材、標識用シート及び住宅関連部材、日用雑貨品の成型物の表面に散布する表示機能を有するチップとして形成する。
【００１６】
更に、前記塩化ビニール樹脂組成物に使用する蓄光顔料は、５〜４０重量％であるが、要求される輝度や残光時間により、投入重量％、蓄光顔料含有層の厚みを決める必要があるが、蓄光顔料の種類としては、下記の構造の顔料を用いることができる。
グリーン    ＳｒＡｌ２Ｏ４：ＥｕＤｙ
ブルー      ＣａＡｌ２Ｏ４：ＥｕＤｙ  
ＣａＡｌ２Ｏｕ：ＥｕＮｄ＋Ｓｒ４Ａｌ１４Ｏ２５：ＥｕＤｙ
【００１７】
前記塩化ビニール樹脂組成物の配合剤として用いられる材料としては、可塑剤、安定剤、顔料、充填剤がある。
可塑剤としては、ジブチルフタレート、ジエチルヘキシルフタレート、ジイソデンシルフタレート、ジイソノニールフタレート、ジオクチルアジペート、トリジエチルヘキシルトリメリテート等があり、使用量として０〜６０重量％である。
安定剤としては、バリューム亜鉛系、カルシウム亜鉛系、有機錫系があり、肋剤としてエポキシ化大豆油があり、使用量としては３〜５重量％である。
蓄光顔料としては、代表的なものとして、根本特殊化学株式会社製（ルミノーバ）やイージブライト株式会社製があるが、その使用量は２〜４０重量％である。
白色隠蔽層の白色顔料としては、酸化チタンを１〜５重量％添加する。
【００１８】
また、同じ白色隠蔽層には充填剤を添加することも出来る。
充填剤の種類とすれば、炭酸カルシウム、炭酸マグネシウム、水酸化アルミニウム、水酸化マグネシウム、タルク・クレー等があり、使用量として０〜２００重量％である。
【実施例１】
【００１９】
以下、本発明の散布用蓄光チップの製造方法に用いる、透明層、蓄光顔料含有層、白色隠蔽層の３層構造物からなる積層シートの形成における実施例について説明する。
【００２０】
透明層としては、                                  （配合比）重量％
ポリ塩化ビニール樹脂（重合度７００〜３０００）            １００
可塑剤                                                  ０〜６０
安定剤                                                        ５
エポキシ大豆油                                                ３
を混合攪拌機によって混合し、この混合物によって厚さ寸法が０.２〜０.５ｍｍ、幅寸法が５〜９００ｍｍ、長さ寸法が１０００〜２０００ｍｍのシート状又は長尺巻のシート状に形成する。
蓄光顔料含有層としては、                          （配合比）重量％
ポリ塩化ビニール樹脂（重合度７００〜３０００）            １００
可塑剤                                                  ０〜６０
安定剤                                                        ５
エポキシ大豆油                                                ３
蓄光顔料                                                ３〜８５
を混合攪拌機によって混合し、この混合物によって厚さ寸法が０.２〜０.５ｍｍ、幅寸法が５〜９００ｍｍ、長さ寸法が１０００〜２０００ｍｍのシート状又は長尺巻きのシート状に形成する。
白色隠蔽層としては、                              （配合比）重量％
ポリ塩化ビニール樹脂（重合度７００〜３０００）            １００
可塑剤                                                  ０〜６０
安定剤                                                        ５
エポキシ大豆油                                                ３    
炭酸カルシウム                                              ２５
酸化チタン                                                    ４
を混合攪拌機によって混合し、この混合物によって厚さ寸法が０.２〜０.５ｍｍ、幅寸法が５〜９００ｍｍ、長さ寸法が１０００〜２０００ｍｍのシート状又は長尺巻きのシート状に形成する。
そして、前記透明層、蓄光顔料含有層、白色隠蔽層を上から順に積層して３層構造物からなる積層シートを形成する。
【実施例２】
【００２１】
透明層としては、                                  （配合比）重量％
エチレンビニールアセテート樹脂                            １００
（酢酸ビニールコンテントＶＡ５〜３０％）
蓄光顔料層としては、                              （配合比）重量％
エチレンビニールアセテート樹脂                            １００
（酢酸ビニールコンテントＶＡ５〜３０％）
蓄光顔料                                                ３〜６５
滑剤（安定剤）                                            ０．５
白色隠蔽層としては                                （配合比）重量％
エチレンビニールアセテート樹脂                            １００
（酢酸ビニールコンテントＶＡ５〜３０％）
炭酸カルシウム                                              ５０
滑剤（安定剤）                                            ０．５
酸化チタン                                                    ５
を混合攪拌機によって混合し、この混合物によって、厚さ寸法が０.２〜０.５ｍｍ、幅寸法が５〜９００ｍｍ、長さ寸法が１０００〜２０００ｍｍのシート状又は長尺巻きのシート状に形成する。
そして、前記透明層、蓄光顔料含有層、白色隠蔽層を上から順に積層して３層構造物からなる積層シートを形成する。
【実施例３】
【００２２】
透明層としては、                                  （配合比）重量％
ポリエチレンテレフタレート樹脂                            １００
蓄光層としては、                                  （配合比）重量％
ポリエチレンテレフタレート樹脂                            １００
蓄光顔料                                                ３〜６５
白色隠蔽層としては、                              （配合比）重量％
ポリエチレンテレフタレート樹脂                            １００
酸化チタン                                                    ４
を混合攪拌機によって混合し、この混合物によって、厚さ寸法が０.２〜０.５ｍｍ、幅寸法が５〜９００ｍｍ、長さ寸法が１０００〜２０００ｍｍのシート状又は長尺巻きのシート状に形成する。
そして、前記透明層、蓄光顔料含有層、白色隠蔽層を上から順に積層して３層構造物からなる積層シートを形成する。
【図面の簡単な説明】
【００２３】
【図１】本発明の散布用蓄光チップの製造方法において使用する３層構造物の積層シートの断面図である。
【符号の説明】
【００２４】
１      透明層
２      蓄光顔料含有層
３      白色隠蔽層
４      ３層構造物（積層シート）
【図１】
2008119884.tif 000003